(57)【要約】【課題】  優れた耐食性を有する希土類磁石を提供すること。【解決手段】  好適な実施形態の希土類磁石１は、磁石素体３と、この磁石素体３の表面の全体を覆うように形成された保護層５とから構成され、保護層５は、磁石素体３側から順に、第１の層２、第２の層４及び第３の層６を備えている。第１の層は、少なくとも希土類元素、鉄及び酸素を含む層である。また、第２の層は、少なくとも希土類元素及び酸素を含み非晶質の層である。さらに、第３の層は、少なくとも鉄及び酸素を含む層である。【選択図】  図４
2008244126.tif 000002
【特許請求の範囲】
【請求項１】
希土類元素及び鉄を含有する磁石素体と、当該磁石素体の表面上に形成された保護層と、を備え、
前記保護層は、
前記磁石素体を覆い、少なくとも希土類元素、鉄及び酸素を含む第１の層と、
前記第１の層を覆い、少なくとも希土類元素及び酸素を含む非晶質の第２の層と、
前記第２の層を覆い、少なくとも鉄及び酸素を含む第３の層と、
を有することを特徴とする希土類磁石。
【請求項２】
前記第３の層は、希土類元素を実質的に含有しない層であることを特徴とする請求項１記載の希土類磁石。
【発明の詳細な説明】
【技術分野】
【０００１】
本発明は、希土類磁石、特に表面に保護層が形成された希土類磁石に関する。
【背景技術】
【０００２】
近年、２５ＭＧＯｅ以上の高エネルギー積を示す永久磁石として、いわゆる希土類磁石（例えばＲ−Ｆｅ−Ｂ系磁石；Ｒは希土類元素を示す。以下、同様。）が開発されている。このような希土類磁石としては、例えば、特許文献１では焼結により形成されるものが、また特許文献２では高速急冷により形成されるものが開示されている。
【０００３】
この希土類磁石は高エネルギー積を示すものの、主成分として比較的容易に酸化される希土類元素を含有するため耐食性が比較的低い。そこで、このような希土類磁石の耐食性を改善することを目的として、表面に保護層を形成することが提案されている。例えば、特許文献３では、希土類磁石を酸化性雰囲気下にて２００〜５００℃で加熱することで、保護層を形成することが提案されている。
【特許文献１】特開昭５９−４６００８号公報
【特許文献２】特開昭６０−９８５２号公報
【特許文献３】特開平５−２２６１２９号公報
【発明の開示】
【発明が解決しようとする課題】
【０００４】
ところが、近年では、希土類磁石に対し、高温条件下、希土類磁石を腐食させ易い成分を含む油中で用いられる等、厳しい環境で使用されることが増えてきており、そのような環境下でも十分な耐食性を発揮し得ることが求められつつある。
【０００５】
そこで、本発明は上記事情に鑑みてなされたものであり、優れた耐食性を有する希土類磁石を提供することを目的とする。
【課題を解決するための手段】
【０００６】
上記目的を達成するため、本発明の希土類磁石は、希土類元素及び鉄を含有する磁石素体と、当該磁石素体の表面上に形成された保護層とを備え、保護層は、磁石素体を覆い、少なくとも希土類元素、鉄及び酸素を含む第１の層と、第１の層を覆い、少なくとも希土類元素及び酸素を含み非晶質の第２の層と、第２の層を覆い、少なくとも鉄及び酸素を含む第３の層とを有することを特徴とする。
【０００７】
上記構成の希土類磁石において、保護層を構成する３つの層は、磁石素体の構成元素に加えて酸素を含む層である。これらの層は、いずれも磁石素体よりも酸素含有量が多く安定であり、外部環境による腐食等を受け難いため、希土類磁石の耐食性を向上することができる。
【０００８】
また、上記保護層は、３層のうちの中間の層（第２の層）が非晶質であるが、このような非晶質層は結晶粒界を有していないため、外部の成分が粒界を通じて透過してしまうようなことが極めて少ない。そのため、このような非晶質層を備える保護層によれば、例えば、塩素イオンや硫黄等の腐食性の高い成分が磁石素体に付着するのを大幅に防止することが可能となる。さらに、非晶質の第２の層は、第１と第３の層との間の応力緩和性にも優れることから、磁石に外力が加わった場合に保護層の損傷や剥離等を低減することもできる。
【０００９】
したがって、本発明の希土類磁石は、このような特性を有する３層構造の保護層を表面に具備することから、従来に比して極めて優れた耐食性を有するものとなる。
【００１０】
また、上記本発明の希土類磁石においては、第２の層は、鉄に対する希土類元素の含有割合が第１の層よりも大きく、第３の層は、鉄に対する希土類元素の含有割合が第１の層よりも小さいことが好ましい。このような構造を有する保護層は、特に希土類元素の含有割合が最も小さい第３の層を表面に有することから、更に優れた耐食性を付与することができる。
【００１１】
より具体的には、第３の層は希土類元素を実質的に含まない層であると特に好ましい。希土類元素を含まない第３の層は、他の層と比べて著しく腐食され難いものであり、このような第３の層を表面に有する希土類磁石は、極めて優れた耐食性を有するものとなる。
【発明の効果】
【００１２】
本発明によれば、特に、従来に比して厳しい環境下で用いられた場合であっても優れた耐食性を有する希土類磁石を提供することが可能となる。
【発明を実施するための最良の形態】
【００１３】
以下、必要に応じて図面を参照しつつ、本発明の好適な実施形態について詳細に説明する。
【００１４】
図１は、好適な実施形態に係る希土類磁石を示す斜視図である。また、図２は図１に示す希土類磁石のII−II線に沿う断面構成を模式的に示す図である。図１、２に示すように、本実施形態の希土類磁石１は、磁石素体３と、この磁石素体３の表面の全体を覆うように形成された保護層５とから構成される。
［希土類磁石］
【００１５】
以下、まず、希土類磁石１の各構成の好適な実施形態について説明する。
【００１６】
（磁石素体）
磁石素体３は、希土類元素（Ｒ）及び鉄（Ｆｅ）を含有する永久磁石である。ここで、希土類元素とは、長周期型周期表の第３族に属するスカンジウム（Ｓｃ）、イットリウム（Ｙ）及びランタノイド元素のことをいう。なお、ランタノイド元素には、例えば、ランタン（Ｌａ）、セリウム（Ｃｅ）、プラセオジウム（Ｐｒ）、ネオジム（Ｎｄ）、サマリウム（Ｓｍ）、ユーロピウム（Ｅｕ）、ガドリニウム（Ｇｄ）、テルビニウム（Ｔｂ）、ジスプロシウム（Ｄｙ）、ホルミウム（Ｈｏ）、エルビウム（Ｅｒ）、ツリウム（Ｔｍ）、イッテルビウム（Ｙｂ）、ルテチウム（Ｌｕ）等が含まれる。
【００１７】
なかでも、希土類元素としては、Ｎｄ、Ｓｍ、Ｄｙ、Ｐｒ、Ｈｏ及びＴｂからなる群より選ばれる少なくとも一種の元素が好ましく、これらの元素にＬａ、Ｃｅ、Ｇｄ、Ｅｒ、Ｅｕ、Ｔｍ、Ｙｂ及びＹからなる群より選ばれる少なくとも一種の元素を更に含有したものであるとより好適である。磁石素体３に主として含まれる希土類元素としては、特にＮｄが、優れた磁気特性等を発揮し得るため好ましい。
【００１８】
また、希土類元素には、鉄以外の遷移元素、例えば、コバルト（Ｃｏ）、チタン（Ｔｉ）、バナジウム（Ｖ）、クロム（Ｃｒ）、マンガン（Ｍｎ）、ニッケル（Ｎｉ）、銅（Ｃｕ）、ジルコニウム（Ｚｒ）、ニオブ（Ｎｂ）、モリブデン（Ｍｏ）、ハフニウム（Ｈｆ）、タンタル（Ｔａ）、タングステン（Ｗ）からなる群より選ばれる少なくとも一種の元素を更に含んでいてもよい。
【００１９】
より具体的には、磁石素体３の構成材料としては、Ｒ−Ｆｅ−Ｂ系のものが好ましい。このような材料は実質的に正方晶系の結晶構造の主相を有しており、また、この主相の粒界部分に希土類元素の配合割合が高い希土類リッチ相、及び、ホウ素原子の配合割合が高いホウ素リッチ相を有している。これらの希土類リッチ相及びホウ素リッチ相は磁性を有していない非磁性相であり、このような非磁性相は通常、磁石構成材料中に０．５〜５０体積％含有されている。また、主相の粒径は、通常１〜１００μｍ程度である。
【００２０】
このようなＲ−Ｆｅ−Ｂ系の構成材料においては、希土類元素の含有量が８〜４０原子％であると好ましい。希土類元素の含有量が８原子％未満である場合、主相の結晶構造がα鉄とほぼ同じ結晶構造となり、保持力（ｉＨｃ）が小さくなる傾向にある。一方、４０原子％を超えると希土類リッチ相が過度に形成されてしまい、残留磁束密度（Ｂｒ）が小さくなる傾向にある。
【００２１】
また、Ｆｅの含有量は４２〜９０原子％であると好ましい。Ｆｅの含有量が４２原子％未満であると残留磁束密度が小さくなり、また、９０原子％を超えると保持力が小さくなる傾向にある。さらに、Ｂの含有量は２〜２８原子％であると好ましい。Ｂの含有量が２原子％未満であると菱面体構造が形成されやすく、これにより保持力が小さくなる傾向にあり、２８原子％を超えると、ホウ素リッチ相が過度に形成されて、これにより残留磁束密度が小さくなる傾向にある。
【００２２】
上述した構成材料においては、Ｒ−Ｆｅ−Ｂ系におけるＦｅの一部が、Ｃｏで置換されていてもよい。このようにＦｅの一部をＣｏで置換すると、磁気特性を低下させることなく温度特性を向上させることができる。この場合、Ｃｏの置換量は、Ｆｅの含有量よりも大きくならない程度とすることが望ましい。Ｃｏ含有量がＦｅ含有量を超えると、磁石素体３の磁気特性が小さくなる傾向にある。
【００２３】
また上記構成材料におけるＢの一部は、炭素（Ｃ）、リン（Ｐ）、硫黄（Ｓ）又は銅（Ｃｕ）等の元素により置換されていてもよい。このようにＢの一部を置換することによって、磁石素体の製造が容易となるほか、製造コストの低減も図れるようになる。このとき、これらの元素の置換量は、磁気特性に実質的に影響しない量とすることが望ましく、構成原子総量に対して４原子％以下とすることが好ましい。
【００２４】
さらに、保持力の向上や製造コストの低減等を図る観点から、上記構成に加え、アルミニウム（Ａｌ）、チタン（Ｔｉ）、バナジウム（Ｖ）、クロム（Ｃｒ）、マンガン（Ｍｎ）、ビスマス（Ｂｉ）、ニオブ（Ｎｂ）、タンタル（Ｔａ）、モリブデン（Ｍｏ）、タングステン（Ｗ）、アンチモン（Ｓｂ）、ゲルマニウム（Ｇｅ）、スズ（Ｓｎ）、ジルコニウム（Ｚｒ）、ニッケル（Ｎｉ）、ケイ素（Ｓｉ）、ガリウム（Ｇａ）、銅（Ｃｕ）、ハフニウム（Ｈｆ）等の元素を更に含んでいてもよい。これらの含有量も磁気特性に影響を及ぼさない範囲とすることが好ましく、構成原子の総量に対して１０原子％以下とすることが好ましい。また、その他、不可避的に混入する成分としては、酸素（Ｏ）、窒素（Ｎ）、炭素（Ｃ）、カルシウム（Ｃａ）等が考えられる。これらは構成原子の総量に対して３原子％程度以下の量で含有されていても構わない。
【００２５】
（保護層）
保護層５は、磁石素体３側から順に、第１の層２、第２の層４及び第３の層６を備えている。これらの層は、いずれも希土類元素及び／又は鉄に加え、酸素を含有する層である。具体的には、希土類元素の酸化物及び／又は鉄の酸化物を主に含む酸化物層であると好ましい。
【００２６】
第１〜第３の層２，４，６に含まれる希土類元素及び／又は鉄は、いずれも磁石素体３に由来するものであると好ましい。すなわち、保護層５を構成する第１〜第３の層２，４，６は、磁石素体３の表面上に別途形成させた層ではなく、磁石素体３自体が酸化するなどして変化することによって形成された層であると好ましい。なお、第１〜第３の層２，４，６には、希土類元素及び／又は鉄に加え、磁石素体に由来する例えばＢ、Ｂｉ、Ｓｉ、Ａｌ等が含まれてもよい。また、保護層５中の各層には、大気成分に由来する窒素等が含まれる場合もある。この保護層５の総膜厚は、０．１〜２０μｍ程度であることが好ましい。
【００２７】
第１の層２は、希土類元素、鉄及び酸素を含む層である。より具体的には、かかる第１の層２は、希土類元素の酸化物及び鉄の酸化物を含む層であると好ましい。磁石素体３に、Ｃｏ等が含まれる場合は、第１の層２にこれらの元素が更に含まれていてもよい。かかる第１の層２の膜厚は、０．１〜２０μｍであると好ましい。
【００２８】
第２の層４は、少なくとも希土類元素及び酸素を含む非晶質の層である。より具体的には、希土類元素の酸化物を含む層であると好ましい。この第２の層４は、鉄を含有しても含有していなくてもよく、鉄を含有する場合は、鉄酸化物の形態で含むことが好ましい。第２の層４は、鉄に対する希土類元素の含有割合が第１の層２よりも大きい層であると好ましい。この層の膜厚は、１〜３００ｎｍであると好ましい。
【００２９】
ここで、各層が結晶質であるか非晶質であるかは、例えば、ＴＥＭ（透過型電子顕微鏡）により得られた電子回折像の分析や、ＨＲ−ＴＥＭ法による分析によって確認することができる。また、保護層５の各層に含まれている各元素の含有量は、例えば、ＥＰＭＡ（Ｘ線マイクロアナライザー法）、ＸＰＳ（Ｘ線光電子分光法）、ＡＥＳ（オージェ電子分光法）又はＥＤＳ（エネルギー分散型蛍光Ｘ線分光法）等の公知の組成分析法を用いて測定することができる。そして、鉄に対する希土類元素の含有割合は、上記の組成分析により得られた各元素の含有率（原子％）から、例えば、「希土類元素の含有率（原子％）／鉄の含有率（原子％）」に基づいて算出することができる。なお、第２の層４は鉄を含有しない（鉄の含有率が０％である）こともあるが、上述の如く、第１の層２は少なくとも鉄を含有していることから、この場合も、「第２の層４における鉄に対する希土類元素の含有量が第１の層２よりも大きい」場合に該当することとする。
【００３０】
第３の層６は、鉄及び酸素を含む層である。第３の層６は、鉄に対する希土類元素の含有割合が第１の層２よりも小さいことが好ましく、希土類元素の含有量自体が、第１及び第２の層２，４よりも少ないことがより好ましい。さらには、第３の層６は、希土類元素を実質的に含有しない層であると特に好ましい。希土類元素は非常に酸化され易く、また、酸性溶液に溶出するなどして腐食され易いことから、このように希土類元素が少ない又は含まない第３の層６は、希土類磁石の耐食性を向上する上で特に好ましい。かかる第３の層６の膜厚は、５〜１０００ｎｍであると好ましい。
【００３１】
さらに、第３の層６は、結晶質の層であると好ましい。第３の層６が結晶質であると、表面に微細な凹凸を有するようになり、第３の層６上に更に樹脂層等の保護層を形成する場合に、良好な密着性が得られるという効果が得られる。なお、第３の層６における元素の含有割合や含有量、或いは、結晶質であるか非晶質であるかは、上記と同様にして測定可能である。また、「希土類元素を実質的に含有しない」とは、上述したような組成分析によって希土類元素が検出されない場合をいうものとする。
［希土類磁石の製造方法］
【００３２】
次に、上述したような構成を有する希土類磁石１の好適な製造方法について説明する。
【００３３】
希土類磁石１の製造においては、まず、磁石素体３を形成する。磁石素体３は、粉末冶金法によって製造することができる。この方法においては、まず鋳造法やストリップキャスト法等の公知の合金製造プロセスにより所望の組成を有する合金を作製する。次に、この合金をジョークラッシャー、ブラウンミル、スタンプミル等の粗粉砕機を用いて１０〜１００μｍの粒径となるように粉砕した後、更にジェットミル、アトライター等の微粉砕機により０．５〜５μｍの粒径となるようにする。こうして得られた粉末を、好ましくは６００ｋＡ／ｍ以上の磁場強度を有する磁場のなかで、０．５〜５ｔ／ｃｍ２の圧力で成形する。
【００３４】
その後、得られた成形体を、好ましくは不活性ガス雰囲気又は真空下中、１０００〜１２００℃で０．５〜１０時間焼結させた後に急冷する。さらに、この焼結体に、不活性ガス雰囲気又は真空中、５００〜９００℃で１〜５時間の熱処理を施し、必要に応じて焼結体を所望の形状（実用形状）に加工して、磁石素体３を得る。
【００３５】
こうして得られた磁石素体３には、後述の保護層５を形成する工程を実施する前に、酸洗浄を施すことが好ましい。酸洗浄で使用する酸としては、硝酸を用いることが好ましい。一般の鋼材にメッキ処理を施す場合、塩酸、硫酸等の非酸化性の酸が用いられることが多い。しかし、本実施形態での磁石素体３のように希土類元素を含む場合には、これらの酸を用いて処理を行うと、酸により発生する水素が磁石素体３の表面に吸蔵され易く、吸蔵部位が脆化して多量の粉状未溶解物が発生する場合がある。この粉状未溶解物は、表面処理後の面粗れ、欠陥および密着不良を引き起こすおそれがある。このため、上述したような非酸化性の酸は、本実施形態におけいては酸洗浄処理液に含有させないことが好ましい。したがって、酸洗浄においては、水素の発生が少ない酸化性の酸である硝酸を用いることが好ましい。
【００３６】
このような酸洗浄による磁石素体３の表面の溶解量は、表面から平均厚みで５μｍ以上、好ましくは１０〜１５μｍとするのが好適である。こうすれば、磁石素体３の表面の加工による変質層や酸化層をほぼ完全に除去することができ、後述する熱処理によって、所望の保護層５（酸化物層）をより精度よく形成することができる。
【００３７】
酸洗浄に用いられる処理液の硝酸濃度は、好ましくは１規定以下、特に好ましくは０．５規定以下である。硝酸濃度が高すぎると、磁石素体３の溶解速度が極めて速く、溶解量の制御が困難となり、特にバレル処理のような大量処理ではばらつきが大きくなり、製品の寸法精度の維持が困難となる傾向がある。また、硝酸濃度が低すぎると、溶解量が不足する傾向がある。このため、硝酸濃度は１規定以下とすることが好ましく、特に０．５〜０．０５規定とすることが好ましい。また、処理終了時のＦｅの溶解量は、１〜１０ｇ／ｌ程度とする。
【００３８】
なお、酸洗浄を行う場合、酸洗浄後の磁石素体３の表面から少量の未溶解物、残留酸成分が残る場合がある。そこで、これらの未溶解物等を完全に除去するため、磁石素体３に対しては、超音波を使用した洗浄を更に実施することが好ましい。この超音波洗浄は、磁石素体３の表面に錆を発生させる塩素イオンが極めて少ない純水中で行うのが好ましい。また、上記超音波洗浄の前後、及び酸洗浄の各過程で必要に応じて同様な水洗を行ってもよい。
【００３９】
次いで、磁石素体３の表面上に保護層５を形成させる。保護層５は、例えば、酸化性ガスを含有する酸化性雰囲気中で磁石素体３を熱処理（加熱）することで形成することができる。かかる熱処理の際には、上述した第１〜第３の層２，４，６が形成されるように、酸化性ガス分圧、処理温度及び処理時間のうちの少なくとも１つの条件を調整することが好ましく、酸化性ガス分圧、処理温度及び処理時間の３つの条件を調整することがより好ましい。
【００４０】
ここで、酸化性雰囲気とは、酸化性ガスを含有する雰囲気であれば特に限定されないが、例えば、大気、酸素雰囲気（好ましくは酸素分圧調整雰囲気）、水蒸気雰囲気（好ましくは水蒸気分圧調整雰囲気）等の酸化が促進される雰囲気である。また、酸化性ガスとしては、特に限定されないが、酸素、水蒸気等が挙げられる。
【００４１】
例えば、酸素雰囲気とは、酸素濃度が０．１％以上の雰囲気であり、その雰囲気には、酸素と共に不活性ガスが共存していてもよい。かかる不活性ガスとしては窒素が挙げられる。つまり、酸素雰囲気の態様としては酸素と不活性ガスとからなる雰囲気がある。
【００４２】
また、水蒸気雰囲気とは、例えば水蒸気分圧が１０ｈＰａ以上の雰囲気であり、その雰囲気には、水蒸気と共に不活性ガスが共存していてもよい。かかる不活性ガスとしては窒素が挙げられ、水蒸気雰囲気の態様としては水蒸気及び不活性ガスを含む雰囲気がある。酸化性雰囲気を水蒸気雰囲気とすることで、より簡易に保護層を形成することができる。さらに、酸化性雰囲気は、酸素、水蒸気及び不活性ガスを含む雰囲気であってもよい。
【００４３】
熱処理における処理温度は、２００〜５５０℃の範囲から調整されることが好ましく、２５０〜５００℃の範囲から調整されることがより好ましい。処理温度が上記上限値を超えると磁気特性が劣化する傾向にある。一方、上記下限値未満であると上記の３層構造の保護層５を形成することが困難となる傾向にある。
【００４４】
また、処理時間は、１分〜２４時間の範囲から調整されることが好ましく、５分〜１０時間の範囲から調整されることがより好ましい。処理時間が上記上限値を超えると、磁気特性が劣化する傾向がある。一方、上記下限値未満であると、所望の保護層５を形成することが困難となる傾向がある。
【００４５】
酸化性雰囲気が酸素雰囲気である場合、酸素濃度が２５〜１００％であると好ましく、２５〜５０％であるとより好ましい。この酸素濃度が２５％未満であると、上述した３層構造の保護層５が得難くなる傾向にある。一方、５０％を超える場合は、希土類磁石１の磁気特性が低下する場合がある。
【００４６】
なお、３層構造の保護層５を得るための条件は、例えば、予め保護層５の構成と、酸化性ガス分圧、処理温度及び処理時間のうちの少なくとも１つの条件との相関を求めておき、得られた相関に基づいて決定することができる。そして、熱処理の際には、酸化性ガス分圧、処理温度及び処理時間を、上記相関から求めた好適条件に調整する。
【００４７】
以上、好適な実施形態に係る希土類磁石１について説明したが、この希土類磁石１は、上述の如く、いずれも耐酸化性等に優れる第１、第２及び第３の層２，４，６という３層構造からなる保護層５を備えていることから、優れた耐食性を有する。また、保護層において、第２の層４が非晶質層であることから、腐食性の成分が保護層を通り難く、しかも、保護層の損傷や剥離が生じ難い。したがって、本発明によれば、高温条件下、腐食性成分と接するような厳しい条件下であっても、極めて優れた耐食性を発揮することができる。
【００４８】
特に好適な場合、保護層５は、第１の層２と第３の層６との間に、鉄に対する希土類元素の含有割合が大きい第２の層４を備える。このような構成を有すると、保護層５を構成している各層同士の密着性が極めて良好となるため、例えば、保護層５を構成する各層間の剥離等も生じ難くなり、保護層５自体の破壊や腐食等に基づく希土類磁石の腐食も大幅に低減できる傾向にある。また、希土類元素の含有割合が大きい層は、そうでない層に比べて腐食性のイオン等を透過し難いものと考えられ、これによっても更なる耐食性の向上効果が得られると考えられる。
【００４９】
希土類元素の含有割合が大きい第２の層４によって、保護層５の各層の密着性が向上する要因は必ずしも明らかではないが、以下のように推測される。すなわち、希土類元素は、酸化物生成の標準自由エネルギーが負に大きいことからも分かるように、酸素との結合力が強いものである。そのため、希土類元素の含有割合が大きい層は、これに隣接する層をくさび止めする効果が高いものと考えられる。また、希土類元素は、鉄よりも原子半径が大きく活性な金属であることから、過剰な空孔との間で一種の複合体を形成することができ、これによって膜界面でのボイドの形成をおさえる働きをするとも考えられる。かかる要因によっても、希土類元素の含有割合が高い層は、これに隣接する層との密着性が良好となるものと考えられる。なお、作用は必ずしもこれらに限定されない。
【００５０】
なお、本発明の希土類磁石は、上述した実施形態の構造に限定されない。例えば、希土類磁石は、上述した保護層５の表面上に、希土類磁石を保護するための他の層を更に備えていてもよい。このような層としては、樹脂層やめっき層等が挙げられる。また、希土類磁石は、上述のような直方体形状に限られず、球状、リング状等の種々の形態を採ることができる。
【実施例】
【００５１】
以下、本発明を実施例により更に詳細に説明するが、本発明はこれらの実施例に限定されるものではない。
［希土類磁石の製造］
【００５２】
（実施例１）
まず、粉末冶金法により、組成が１１．９Ｎｄ−１．９Ｄｙ−７９．１Ｆｅ−１．０Ｃｏ−６．１Ｂ（数字は原子百分率を表す。）である鋳塊を作製し、これを粗粉砕した。その後、不活性ガスによるジェットミル粉砕を行って、平均粒径約３．５μｍの微粉末を得た。得られた微粉末を金型内に充填し、磁場中で成形した。次いで、真空中で焼結した後、熱処理を施して焼結体を得た。得られた焼結体を２０ｍｍ×１０ｍｍ×２ｍｍの寸法に切り出し加工し、磁石素体を得た。次に、得られた磁石素体を２％ＨＮＯ３水溶液中に２分間浸漬し、その後、超音波水洗を施した。
【００５３】
それから、酸洗浄（酸処理）後の磁石素体に対し、酸素濃度２５％の酸化性雰囲気中、３６０℃で２０分間の熱処理を行い、磁石素体の表面に保護層を形成して、希土類磁石を得た。
【００５４】
上記のようにして磁石素体の表面上に保護層が形成した希土類磁石を、集束イオンビーム加工装置を用いて薄片化し、表面近傍の膜構造を透過型電子顕微鏡で観察した。なお、透過型電子顕微鏡には、日本電子社製のＪＥＭ−２１００Ｆを使用した。かかる観察によって得られた保護層を表す電子顕微鏡写真を図３に、保護層表面近傍の拡大写真を図４に示す。図３中、下側が磁石素体側を示している。
【００５５】
図３及び図４より、得られた希土類磁石には、磁石素体側から順に、厚さ（図中上下方向の幅）が１．９μｍである第１の層（図中＊３で示される層）、１０ｎｍである第２の層（同＊２）、及び、４０ｎｍである第３の層（同＊１）の３層が形成されていることが確認された。なお、第３の層上の白色の２つの層は、それぞれ観察のために用いたタングステン膜、白金膜である。
【００５６】
この表面近傍の膜構造に含まれる元素を、ＥＤＳ（日本電子社製のＪＥＤ−２３００Ｔ）を用いて分析した結果、第１の層からは主な成分としてＮｄ、Ｄｙ、Ｆｅ及びＯが検出され、第２の層からはＮｄ、Ｄｙ、Ｆｅ及びＯが検出され、第３の層からは、Ｆｅ及びＯが検出された。また、上記分析により得られた各元素の含有率に基づき、各層における鉄に対する希土類元素の含有割合（希土類元素の含有率（原子％）／鉄の含有率（原子％））を算出した結果、第１の層、第２の層及び第３の層は、それぞれ０．１４、０．２０及び０．００であった。
【００５７】
さらに、保護層をＨＲ−ＴＥＭ法で観察した電子顕微鏡像を図５に示す。図５、ａ）で示す図において、右下の領域が第１の層（図中１で示す領域を含む）、中央付近が第２の層（図中２で示す領域を含む）、左上の領域が第３の層（図中３で示す領域を含む）である。図５、ｂ）で示す図は、それぞれの領域の格子像をフーリエ変換した像であり、上から順に、第１の層、第２の層及び第３の層を示している。第１の層及び第３の層は格子像に周期性がみられることから、結晶質であることが確認された。一方、第２の層は格子像に明確な周期性が確認されず、非晶質であることが確認された。
【００５８】
（実施例２）
組成が１０．８Ｎｄ−２．５Ｄｙ−７９．６Ｆｅ−１．０Ｃｏ−６．１Ｂ（数字は原子百分率を表す。）である鋳塊を作製しこれを用いたこと以外は、実施例１と同様にして磁石素体を得た後、酸洗浄を施した。
【００５９】
それから、酸洗浄（酸処理）後の磁石素体に対し、酸素濃度３０％の酸化性雰囲気中、３８０℃で１０分間の熱処理を行い、磁石素体の表面に保護層を形成して、希土類磁石を得た。
【００６０】
このようにして得られた希土類磁石を用い、実施例１と同様にして、表面近傍の膜構造を確認した。その結果、磁石素体側から順に、厚さが１μｍである第１の層、１０ｎｍである第２の層、及び、４０ｎｍである第３の層の３層が形成されていることが確認された。
【００６１】
また、実施例１と同様にして、希土類磁石の表面近傍の膜構造に含まれる元素を分析した結果、第１の層からは主な成分としてＮｄ、Ｄｙ、Ｆｅ及びＯが検出され、第２の層からはＮｄ、Ｄｙ、Ｆｅ及びＯが検出され、第３の層からは、Ｆｅ及びＯが検出された。また、各層における鉄に対する希土類元素の含有割合を算出した結果、第１の層、第２の層及び第３の層は、それぞれ０．１５、０．３５及び０．０１であった。さらに、実施例１と同様にしてＨＲ−ＴＥＭ法により分析した結果、第1の層及び第３の層は結晶質であることが、第２の層は非晶質であることが確認された。
【００６２】
（実施例３）
実施例１で得られた希土類磁石の表面に、スプレー塗装によりエポキシ樹脂塗料を塗布した後、１８０℃、３０分の加熱によりエポキシ樹脂塗料を硬化した。これにより、実施例１の希土類磁石の表面に厚さ１０μｍの樹脂層を更に備える構造を有する希土類磁石を得た。
【００６３】
（実施例４）
実施例２で得られた希土類磁石の表面に、実施例３と同様にして樹脂層を形成して、実施例２の希土類磁石の表面に厚さ１０μｍの樹脂層を更に備える構造を有する希土類磁石を得た。
【００６４】
（比較例１）
実施例１と同様にして磁石素体を作製して酸処理を行った後、熱処理は施さずに保護層を有しない希土類磁石を得た。
【００６５】
（比較例２）
実施例１と同様にして磁石素体を作製し、その酸処理を行った。その後、得られた磁石素体に、酸素濃度７％の酸化性雰囲気中、２５０℃で１０分間の熱処理を行い、磁石素体の表面に保護層を形成して、希土類磁石を得た。
【００６６】
得られた希土類磁石について、実施例１と同様にして膜構造を確認したところ、磁石素体側から順に、厚さがそれぞれ５０ｎｍ及び１０ｎｍの２層構造が形成されていることが確認された。また、実施例１と同様にして希土類磁石の表面近傍の膜構造に含まれる元素を分析した結果、磁石素体側の第１の層からは主な成分としてＮｄ，Ｄｙ，Ｆｅ及びＯが検出され、外側の第２の層からは、Ｆｅ及びＯが検出された。さらに、実施例１と同様にしてＨＲ−ＴＥＭ法により分析した結果、第１の層および第２の層は結晶質であることが確認された。
【００６７】
（比較例３）
比較例１で得られた希土類磁石の表面に、実施例３と同様にして樹脂層を形成して、比較例１の希土類磁石の表面に厚さ１０μｍの樹脂層を更に備える構造を有する希土類磁石を得た。
【００６８】
（比較例４）
比較例２で得られた希土類磁石の表面に、実施例３と同様にして樹脂層を形成して、比較例２の希土類磁石の表面に厚さ１０μｍの樹脂層を更に備える構造を有する希土類磁石を得た。
［耐食性の評価］
【００６９】
（プレッシャー・クッカー・テスト）
実施例１〜４及び比較例１〜４の希土類磁石それぞれに対し、プレッシャー・クッカー・テストを行った。試験条件は、１２０℃、０．２ＭＰａ、１００％ＲＨの環境下に１００時間放置とした。その結果、実施例１〜４の希土類磁石では試験後に粉落ちや色変化等といった外観上の変化は見られなかった。これに対し、比較例１、２の希土類磁石は試験後に黒く変色し、また、比較例３、４の希土類磁石では樹脂層の剥離が一部で生じた。
【００７０】
また、これらの希土類磁石の試験前後における磁束の変化を測定したところ、各希土類磁石の永久減磁は、それぞれ、実施例１で０．２％、実施例２で０．２％、実施例３で０．１％、実施例４で０．１％、比較例１で０．８％、比較例２で０．５％、比較例３で０．３％、比較例４で０．２％であった。
【００７１】
（塩水噴霧試験）
まず、実施例３、４及び比較例３の希土類磁石の樹脂層に、それぞれクロスカットを施した。そして、クロスカット後の各希土類磁石に対し、それぞれＪＩＳ  Ｋ５６００−７−１に準拠する５％の塩水を用いた３５℃、９６時間の塩水噴霧試験を行った。その結果、実施例３、４の希土類磁石では、クロスカット部では発錆が見られたものの、この部分から内部への腐食は生じていなかった。これに対し、比較例３の希土類磁石では、クロスカット部から内部に腐食が進行し、更に樹脂層にふくれが生じていることが確認された。
【図面の簡単な説明】
【００７２】
【図１】好適な実施形態に係る希土類磁石を示す斜視図である。
【図２】図１に示す希土類磁石のII−II線に沿う断面構成を模式的に示す図である。
【図３】実施例１の保護層の断面構造を示す透過型顕微鏡写真である。
【図４】実施例１の保護層の断面構造を拡大して示す透過型顕微鏡写真である。
【図５】実施例１の保護層の断面構造をＨＲ−ＴＥＭ法で観察した電子顕微鏡像である。
【符号の説明】
【００７３】
１…希土類磁石、２…第１の層、３…磁石素体、４…第２の層、５…保護層、６…第３の層。
【図１】
2008244126.tif 000003
【図２】
2008244126.tif 000004
【図３】
2008244126.tif 000005
【図４】
2008244126.tif 000006
【図５】
2008244126.tif 000007